(57)【要約】【課題】耐熱性、高屈折性及び成形性にバランスよく優れる重合体を提供すること。【解決手段】下記式（１）で表される構造単位を有する重合体。2015209510.tif 000014［式（１）中、Ｒ1、Ｒ2及びＲ3はそれぞれ独立して、炭素数１〜１２の１価の有機基である。ａは０〜２の整数であり、ｂ及びｃはそれぞれ独立して、０〜４の整数である。Ｙは独立して、−Ｏ−又は−Ｓ−である。Ｚは、−Ｏ−、−Ｓ−、−ＣＯ−、−ＳＯ−、−ＳＯ2−又は２価の有機基である。ｄは０〜２の整数である。］【選択図】なし【特許請求の範囲】
【請求項１】
下記式（１）で表される構造単位を有する重合体。
【化１】
2015209510.tif 000012
［式（１）中、
Ｒ1、Ｒ2及びＲ3はそれぞれ独立して、炭素数１〜１２の１価の有機基である。
ａは０〜２の整数であり、ａが２である場合、２つのＲ1は同一でも異なっていてもよく、互いに結合して環構造の一部を形成してもよい。
ｂ及びｃはそれぞれ独立して、０〜４の整数である。ｂが２以上の場合、複数のＲ2は、同一でも異なっていてもよく、少なくとも２つのＲ2が互いに結合して環構造の一部を形成してもよい。ｃが２以上の場合、複数のＲ3は、同一でも異なっていてもよく、少なくとも２つのＲ3が互いに結合して環構造の一部を形成してもよい。
Ｙは独立して、−Ｏ−又は−Ｓ−である。
Ｚは、−Ｏ−、−Ｓ−、−ＣＯ−、−ＳＯ−、−ＳＯ2−又は２価の有機基である。
ｄは０〜２の整数である。ｄが２の場合、複数のＲ3、Ｚ及びｃはそれぞれ、同一であっても異なっていてもよい。］
【請求項２】
前記式（１）におけるＺが、−Ｓ−又は下記式（２）で表される基である請求項１に記載の重合体。
【化２】
2015209510.tif 000013
［式（２）中、
Ｒ4及びＲ5はそれぞれ独立して、炭素数１〜１２の１価の有機基である。
ｇ及びｈはそれぞれ独立して、０〜６の整数である。ｇが２以上の場合、複数のＲ4は、同一でも異なっていてもよく、少なくとも２つのＲ4が互いに結合して環構造の一部を形成してもよい。ｈが２以上の場合、複数のＲ5は、同一でも異なっていてもよく、少なくとも２つのＲ5が互いに結合して環構造の一部を形成してもよい。
ｅ及びｆはそれぞれ独立して、０又は１である。］
【発明の詳細な説明】
【技術分野】
【０００１】
本発明は新規重合体に関する。
【背景技術】
【０００２】
高機能レンズ、反射防止コーティング、フラットディスプレイ、光ディスク、光ファイバーなど、情報の記録・表示・伝達を担う光技術分野の中心にあるのが光学ポリマーであり、技術の高度化により、耐熱性や高い屈折率などが必要とされる。
従来、レンズなどの光学部品では、ガラスやセラミックスなどの無機材料が多用されてきたが、近年の、軽量化、低価格化へのニーズの高まりにより、多くの用途で無機材料から樹脂への置換が進んでいる。
【０００３】
樹脂は無機材料に比べ屈折率を制御しにくいが、高屈折率の樹脂を得るために、分極率の高い元素又は基の導入が効果的であり、フッ素以外のハロゲン原子、硫黄原子、金属原子、芳香族環などの導入が効果的であると考えられている。特に硫黄を含んだ高屈折率ポリマーが多数報告されている（非特許文献１〜５）。
【０００４】
また、Ｎ−Ｎ＝Ｃ結合やＣ−Ｎ＝Ｃ結合は、Ｃ＝Ｃ結合に比べて高い分子屈折を示すことも報告されている（非特許文献２）。
このような結合を有する重合体として、特許文献１には、トリアジン単位含有ポリ（フェニレンチオエーテル）が記載されている。しかしながら、トリアジン単位は触媒存在下、熱により異性化することが知られている（特許文献２）。
また、特許文献３には、フルオレン単位含有ポリマーが記載されている。
【先行技術文献】
【特許文献】
【０００５】
【特許文献１】特開２０１１−２１９６４３号公報
【特許文献２】特表２００９−５４２７５５号公報
【特許文献３】特開２０１２−３８７８５号公報
【非特許文献】
【０００６】
【非特許文献１】Matsuda, T.; Funae, Y.; Yoshida, M; Takaya, T., J. Macromol. Sci.., Pure Appl. Chem 1999, A36, 1271-1288.
【非特許文献２】Choi, M.; Wakita, J.; Ha, C.; Ando, S., Macromolecules, 2009, 42, (14), 5112-5120.
【非特許文献３】Liu, J.-g.; Nakamura, Y.; Shibasaki, Y.; Ando, S.; Ueda, M., Macromolecules, 2007, 40, (13), 4614-4620.
【非特許文献４】Paquet, C.; Cyr, P. W.; Kumacheva, E.; Manners, I., Chem. Common. (Cambridge, U. K.) 2004, 234-235.
【非特許文献５】Manners, I., J. Opt. A: Pure Appl. Opt. 2002, 4, S221-S223.
【発明の概要】
【発明が解決しようとする課題】
【０００７】
しかしながら、さらに、耐熱性、高屈折性及び成形性にバランスよく優れる重合体が求められており、前記重合体には、改良の余地があった。
本発明は、以上のことに鑑みてなされたものであり、耐熱性、高屈折性及び成形性にバランスよく優れる重合体を提供することを課題とする。
【課題を解決するための手段】
【０００８】
本発明者らは、前記課題を解決すべく、鋭意研究した。その結果、特定の構造単位を有する重合体によれば、前記課題を解決できることを見出し、本発明を完成させた。本発明の態様例は、以下［１］〜［２］に示すことができる。
【０００９】
［１］  下記式（１）で表される構造単位を有する重合体。
【化１】
2015209510.tif 000002
［式（１）中、
Ｒ1、Ｒ2及びＲ3はそれぞれ独立して、炭素数１〜１２の１価の有機基である。
ａは０〜２の整数であり、ａが２である場合、２つのＲ1は同一でも異なっていてもよく、互いに結合して環構造の一部を形成してもよい。
ｂ及びｃはそれぞれ独立して、０〜４の整数である。ｂが２以上の場合、複数のＲ2は、同一でも異なっていてもよく、少なくとも２つのＲ2が互いに結合して環構造の一部を形成してもよい。ｃが２以上の場合、複数のＲ3は、同一でも異なっていてもよく、少なくとも２つのＲ3が互いに結合して環構造の一部を形成してもよい。
Ｙは独立して、−Ｏ−又は−Ｓ−である。
Ｚは、−Ｏ−、−Ｓ−、−ＣＯ−、−ＳＯ−、−ＳＯ2−又は２価の有機基である。
ｄは０〜２の整数である。ｄが２の場合、複数のＲ3、Ｚ及びｃはそれぞれ、同一であっても異なっていてもよい。］
【００１０】
［２］  前記式（１）におけるＺが、−Ｓ−又は下記式（２）で表される基である［１］に記載の重合体。
【化２】
2015209510.tif 000003
［式（２）中、
Ｒ4及びＲ5はそれぞれ独立して、炭素数１〜１２の１価の有機基である。
ｇ及びｈはそれぞれ独立して、０〜６の整数である。ｇが２以上の場合、複数のＲ4は、同一でも異なっていてもよく、少なくとも２つのＲ4が互いに結合して環構造の一部を形成してもよい。ｈが２以上の場合、複数のＲ5は、同一でも異なっていてもよく、少なくとも２つのＲ5が互いに結合して環構造の一部を形成してもよい。
ｅ及びｆはそれぞれ独立して、０又は１である。］
【発明の効果】
【００１１】
本発明によれば、耐熱性、高屈折性及び成形性にバランスよく優れる重合体を提供することができる。
さらに、本発明によれば、高い屈折率及び光線透過率を有し、かつ、耐熱性に優れる重合体を提供することができる。
【図面の簡単な説明】
【００１２】
【図１】図１は、実施例１で得られた重合体Ｐ１の1Ｈ ＮＭＲスペクトルである。
【図２】図２は、実施例１で得られた重合体Ｐ１の13Ｃ ＮＭＲスペクトルである。
【図３】図３は、実施例１で得られた重合体Ｐ１のＤＳＣ曲線である。
【図４】図４は、実施例１で得られた重合体Ｐ１のＵＶ−ｖｉｓスペクトルである。
【図５】図５は、実施例２で得られた重合体Ｐ２の1Ｈ ＮＭＲスペクトルである。
【発明を実施するための形態】
【００１３】
≪重合体≫
本発明に係る重合体は、下記式（１）で表される構造単位を有する重合体（以下「重合体（１）」ともいう。）である。重合体（１）は、耐熱性、高屈折性及び成形性にバランスよく優れる。
【００１４】
【化３】
2015209510.tif 000004
［式（１）中、
Ｒ1、Ｒ2及びＲ3はそれぞれ独立して、炭素数１〜１２の１価の有機基である。
ａは０〜２の整数であり、ａが２である場合、２つのＲ1は同一でも異なっていてもよく、互いに結合して環構造の一部を形成してもよい。
ｂ及びｃはそれぞれ独立して、０〜４の整数である。ｂが２以上の場合、複数のＲ2は、同一でも異なっていてもよく、少なくとも２つのＲ2が互いに結合して環構造の一部を形成してもよい。ｃが２以上の場合、複数のＲ3は、同一でも異なっていてもよく、少なくとも２つのＲ3が互いに結合して環構造の一部を形成してもよい。
Ｙは独立して、−Ｏ−又は−Ｓ−である。
Ｚは、−Ｏ−、−Ｓ−、−ＣＯ−、−ＳＯ−、−ＳＯ2−又は２価の有機基である。
ｄは０〜２の整数である。ｄが２の場合、複数のＲ3、Ｚ及びｃはそれぞれ、同一であっても異なっていてもよい。］
【００１５】
Ｒ1、Ｒ2及びＲ3における炭素数１〜１２の１価の有機基としては、炭素数１〜１２の１価の炭化水素基、並びに、該炭化水素基の少なくとも１つの炭素原子又は水素原子が、酸素原子、硫黄原子及び窒素原子からなる群より選ばれる少なくとも１種の原子で置換された基等が挙げられる。
【００１６】
このような基としては、例えば、メチル基、エチル基、ｎ−プロピル基、イソプロピル基、ｎ−ブチル基、ｓｅｃ−ブチル基、ｔｅｒｔ−ブチル基、メチルチオ基（−ＳＣＨ3）、エチルチオ基（−ＳＣ2Ｈ5）、メチルスルホニル基（−ＳＯ2ＣＨ3）、シクロヘキシル基、モルホリノ基、フェニル基が挙げられる。
【００１７】
ａは、０又は１が好ましい。
ピリミジン環に結合する結合手（ピリミジン環に結合するＹ）は、メタ位であることが好ましく、ピリミジン環の４，６位が好ましい。また、ａが１の場合、Ｒ1はピリミジン環の２位に結合していることが好ましい。
ａが２の場合、２つのＲ1互いに結合して形成しうる環構造としては、例えば、シクロペンタン環、シクロヘキサン環、シクロペンタジエン環、ベンゼン環、が挙げられる。また、前記環構造における炭素−炭素結合間には、−Ｏ−、−ＣＯ−、−ＣＯＯ−、−ＯＣＯＯ−、−ＮＲ*−（Ｒ*は、水素原子又は１価の炭化水素基である）、−ＣＳ−、−Ｓ−、−ＳＯ−、−ＳＯ2−等が導入されていてもよい。
【００１８】
ｂ及びｃはそれぞれ独立して、０が好ましい。
ｂ又はｃが２以上の場合、少なくとも２つのＲ2又はＲ3がそれぞれ互いに結合して形成しうる環構造としては、前記２つのＲ1が互いに結合して形成しうる環構造と同様の環構造等が挙げられる。
【００１９】
ｄは１が好ましい。
ｄが１又は２の場合、Ｚ及びＹのベンゼン環への置換位置は、それぞれの基が結合するベンゼン環の１及び４位であることが好ましい。
【００２０】
Ｚは、−Ｓ−又は下記式（２）で表される基であることが好ましい。
Ｚが−Ｓ−である場合には、高い屈折率及び光線透過率を有する重合体となる。また、この重合体は、射出成形性に優れるため、射出成形により成形体を容易に形成することができる。
一方、Ｚが下記式（２）で表される基である場合には、より耐熱性に優れる重合体となる。
【００２１】
【化４】
2015209510.tif 000005
［式（２）中、
Ｒ4及びＲ5はそれぞれ独立して、炭素数１〜１２の１価の有機基である。
ｇ及びｈはそれぞれ独立して、０〜６の整数である。ｇが２以上の場合、複数のＲ4は、同一でも異なっていてもよく、少なくとも２つのＲ4が互いに結合して環構造の一部を形成してもよい。ｈが２以上の場合、複数のＲ5は、同一でも異なっていてもよく、少なくとも２つのＲ5が互いに結合して環構造の一部を形成してもよい。
ｅ及びｆはそれぞれ独立して、０又は１である。］
【００２２】
Ｒ4及びＲ5における、炭素数１〜１２の１価の有機基としては、前記Ｒ1、Ｒ2及びＲ3における炭素数１〜１２の１価の有機基で例示した基と同様の基等が挙げられる。
ｅ及びｆはそれぞれ独立して、０が好ましい。
【００２３】
ｇ及びｈはそれぞれ独立して、０が好ましい。
ｇ又はｈが２以上の場合、少なくとも２つのＲ4又はＲ5が互いに結合して形成しうる環構造としては、前記２つのＲ1が互いに結合して形成しうる環構造と同様の環構造等が挙げられる。
なお、ｇ又はｈが５又は６の場合とは、それぞれｅ又はｆが１の場合、ナフタレン環にＲ4又はＲ5が５個又は６個結合することを意味する。
【００２４】
重合体（１）は、前記式（１）で表される構造単位以外の他の構造単位を含有していてもよい。他の構造単位は、本発明の効果を損なわないものであれば特に限定されない。
【００２５】
〔重合体（１）の物性等〕
前記重合体（１）は、耐熱性に優れる重合体となるなどの点から、ポリスチレン換算の数平均分子量（Ｍｎ）が、好ましくは１，０００〜４００，０００、より好ましくは１０，０００〜２００，０００であり、分子量分布（Ｍｗ／Ｍｎ）が、好ましくは１．５〜１２．０、より好ましくは１．７〜６．０である。
なお、前記分子量は、下記実施例に記載の方法で測定することができる。
【００２６】
前記重合体（１）は、Ｄ線（波長５８９ｎｍ）の光に対して、好ましくは１．６３以上、より好ましくは１．６５以上の屈折率（ｎＤ）を有する。屈折率が前記範囲にある重合体は、高い屈折率を有する重合体といえる。
なお、前記屈折率は、下記実施例に記載の方法で測定することができる。
【００２７】
前記重合体（１）は、熱重量分析法（ＴＧＡ）で測定された熱分解温度Ｔd5（５％重量損失温度）が、好ましくは２００〜６００℃、より好ましくは２５０〜６００℃である。
Ｔd5が前記範囲にある重合体は、耐熱性に優れる重合体といえる。
なお、Ｔd5は、具体的には、下記実施例に記載の方法で測定することができる。
【００２８】
前記重合体（１）は、示差走査熱量（ＤＳＣ）で測定されたガラス転移温度Ｔｇが、好ましくは１００〜２５０℃、より好ましくは１２０〜２３０℃である。
Ｔｇが前記範囲にある重合体は、成形性に優れる。
なお、Ｔｇは、具体的には、下記実施例に記載の方法で測定することができる。
【００２９】
≪重合体の合成方法≫
前記重合体（１）は、例えば、下記式（Ａ）で表される化合物と下記式（Ｂ）で表される化合物とを炭酸カリウムなどのアルカリ金属化合物の存在下、Ｎ，Ｎ−ジメチルアセトアミド（ＤＭＡｃ）などの適当な有機溶媒中で加熱して重合させることによって得ることができる。
【００３０】
【化５】
2015209510.tif 000006
［式（Ａ）中、Ｒ1及びａはそれぞれ、式（１）中のＲ1及びａと同義であり、Ｘはハロゲン原子である。］
【００３１】
【化６】
2015209510.tif 000007
【００３２】
式（Ｂ）中、Ｒ2、Ｒ3、Ｚ、ｂ、ｃ及びｄはそれぞれ、式（１）中のＲ2、Ｒ3、Ｚ、ｂ、ｃ及びｄと同義である。
式（Ｂ）中、Ｒaはそれぞれ独立して、水素原子、メチル基、エチル基、アセチル基、メタンスルホニル基又はトリフルオロメチルスルホニル基を示し、この中でも水素原子が好ましい。
【００３３】
前記加熱の条件としては、重合反応が進行する限り特に制限されないが、加熱温度は、好ましくは６０〜２５０℃、より好ましくは８０〜２００℃であり、加熱時間は、好ましくは０．５〜１００時間、より好ましくは１〜２４時間である。
特に、着色のない重合体が得られる等の点から、加熱温度は、好ましくは約６０〜１１０℃、加熱時間は、４〜２０時間であり、さらに、低分子量成分の少ない高分子量の重合体（１）が得られる等の点から、加熱温度は、より好ましくは約１００℃である。
【００３４】
前記重合体（１）における式（Ａ）で表される化合物と式（Ｂ）で表される化合物の使用割合は、式（Ａ）で表される化合物と式（Ｂ）で表される化合物の合計を１００モル％とした場合に、式（Ａ）で表される化合物が好ましくは４５モル％以上５５モル％以下、より好ましくは５０モル％以上５２モル％以下、さらに好ましくは５０モル％を超えて５２モル％以下であり、式（Ｂ）で表される化合物が好ましくは４５モル％以上５５モル％以下、より好ましくは４８モル％以上５０モル％以下、さらに好ましくは４８モル％以上５０モル％未満である。
【００３５】
反応に使用するアルカリ金属化合物としては、リチウム、カリウムおよびナトリウムなどのアルカリ金属；水素化リチウム、水素化カリウムおよび水素化ナトリウムなどの水素化アルカリ金属；水酸化リチウム、水酸化カリウムおよび水酸化ナトリウムなどの水酸化アルカリ金属；炭酸リチウム、炭酸カリウムおよび炭酸ナトリウムなどのアルカリ金属炭酸塩；炭酸水素リチウム、炭酸水素カリウムおよび炭酸水素ナトリウムなどのアルカリ金属炭酸水素塩等を挙げることができる。これらは、１種または２種以上を組み合わせて用いることも可能である。
【００３６】
アルカリ金属化合物の使用量としては、前記式（Ｂ）で表される化合物中の１つの−Ｏ−Ｒaに対し、アルカリ金属化合物中の金属原子の量が、通常１〜３倍当量、好ましくは１．１〜２倍当量、さらに好ましくは１．２〜１．５倍当量となる量で使用される。
【実施例】
【００３７】
以下、実施例に基づいて本発明をより具体的に説明するが、本発明は以下の実施例に何ら限定されるものではない。
【００３８】
下記実施例で得られた重合体の分析条件は以下に示す通りである。
【００３９】
＜ＮＭＲスペクトル＞
下記実施例１及び２で得られた重合体のＮＭＲ（Nuclear Magnetic Resonance）スペクトルは以下のようにして測定した。
1Ｈ ＮＭＲスペクトル及び13Ｃ ＮＭＲは、日本電子（株）製のJEM-EX400 FT NMRを用いて測定した。溶媒は重水素化クロロホルムを用い、基準物質としてテトラメチルシラン（０ｐｐｍ）を使用した。解析には日本電子（株）製の解析プログラムDelta version. 4.3.4を用いた。ケミカルシフトは該プログラムで解析した値をそのまま用いた。
【００４０】
＜数平均分子量及び分子量分布の測定＞
数平均分子量（Ｍｎ）及び分子量分布（Ｍｗ／Ｍｎ）は、サイズ排除クロマトグラフィー（東ソー（株）製、HLC-8320GPC、UV-8320)を用いて測定した。
なお、送液速度は０．３５ｍＬ/ｍｉｎとし、カラムオーブンを４０℃に設定して測定を行った。分析カラムは、TSKgel Super Multipore HZ-M (4.6mmI.D. × 15cm)２本を直列に繋いで使用し、溶媒にはクロロホルムを用いた。
検量線はポリスチレン標準サンプル（Ｍｎ＝427000, 190000, 96400, 37900, 18100, 10200, 5970, 2630, 1050, 500)を用いて作製した。
【００４１】
＜熱重量分析＞
熱重量分析（ＴＧＡ）は、セイコーインスツル（株）製TGA/6200を使用し、アルミニウムパンを用いて窒素雰囲気下、昇温速度を１０℃／ｍｉｎとして行い、５％重量減少温度を測定した。
【００４２】
＜屈折率の測定＞
重合体を適量の塩化メチレンに溶解させたものをガラス板上に塗布し、常温常圧下にて一晩乾燥させることで塗膜を形成した。次いで、得られた塗膜から真空乾燥機にて残存塩化メチレンを除去し、重合体のフィルムを得た。このフィルムの屈折率を、Metricon社製、プリズムカプラー(model PC-2010)を用いて測定した。４０８、６３３、８２８ｎｍの３波長の光を用いて屈折率を測定し、Ｃａｕｃｈｙの式を用いてＤ線（５８９ｎｍ）に対する屈折率（ｎＤ）を求めた。
【００４３】
＜ＤＳＣ測定＞
示差走査熱量（ＤＳＣ）測定は、セイコーインスツル（株）製ＤＳＣ６２００を使用し、アルミニウムパンを用いて窒素雰囲気下で測定した。具体的には、１００℃から２２０℃まで、２０℃／ｍｉｎで昇温した（1st Heating）。その後、１００℃まで２０℃／ｍｉｎで降温し、次いで、２２０℃まで２０℃／ｍｉｎで昇温した（2nd Heating）。
【００４４】
［実施例１］
窒素雰囲気下、２口ナスフラスコに、4,6-Dichloropyrimidine (0.75g, 5mmol)、Bis(4-hydroxypenyl) Sulfide (1.09g, 5mmol)、炭酸カリウム (2.07g, 15mmol)及びDMAc (11mL)を仕込み、１００℃にて６時間反応させた。反応終了後、蒸留水とメタノールとを用いて再沈殿させることで単離精製を行った。その後、析出物を回収し、８０℃にて減圧乾燥することにより、白色の固体（重合体Ｐ１）を得た。収率は９１％であった。
【００４５】
【化７】
2015209510.tif 000008
【００４６】
得られた重合体Ｐ１の構造は、1Ｈ ＮＭＲ及び13Ｃ ＮＭＲにより確認した。結果を図１及び２にそれぞれ示す。
重合体Ｐ１のＭｎは１０８０００であり、Ｍｗ／Ｍｎは１．７６であり、屈折率（ｎＤ）は１．６８２であり、５％重量減少温度は４３６℃であった。
【００４７】
得られた重合体Ｐ１のＤＳＣ測定の結果を図３に示す。
ＤＳＣ測定の結果より、重合体Ｐ１のガラス転移温度が１３２℃であることが分かった。また1st Heatingでは１８６℃で融点が見られた。このことから結晶化が起こっているのではないかと考えられる。
【００４８】
得られた重合体Ｐ１の、シクロヘキサノン（ＣＨＯ）、ＣＨＣｌ3、テトラヒドロフラン（ＴＨＦ）、ジメチルスルホキシド（ＤＭＳＯ）、ＣＨ2Ｃｌ2、Ｎ，Ｎ−ジメチルアセトアミド（ＤＭＡｃ）、Ｎ，Ｎ−ジメチルホルムアミド（ＤＭＦ）、Ｎ−メチル−２−ピロリドン（ＮＭＰ）及びテトラクロロエタン（ＴＣＥ）それぞれに対する溶解性を評価した。
室温にて重合体Ｐ１（２ｍｇ）を前記各溶媒１ｍＬに入れ、１０分間撹拌後、該重合体が溶解した場合を（＋＋）とし、室温１０分間では溶解しなかったが、８０℃に加熱すると溶解した場合を（＋）とし、８０℃による加熱でも溶解しなかった場合を（−）と評価した。結果を表１に示す。
【００４９】
【表１】
2015209510.tif 000009
【００５０】
重合体Ｐ１は、クロロホルム及びテトラクロロエタンには良い溶解性を示した。また、テトラクロロエタン溶液からは、溶液塗布法等により、透明な自立膜を作製することができた。
【００５１】
得られた重合体Ｐ１（２ｍｇ）をテトラクロロエタン１ｍＬに溶解させた溶液を用い、重合体Ｐ１からなる厚み１０μｍの薄膜を作成した。この薄膜及び紫外可視光光度計Ｖ−６３０ＢＩＯ（ＪＡＳＣＯ社製）を用いて重合体Ｐ１の光透過性を評価した。結果を図４に示す。
重合体Ｐ１は、３５０ｎｍ以上の波長の光に対し、９０％以上の高い光透過率を示した。また、前記薄膜を加熱処理（窒素下、２３０℃、６時間）した後も、光透過性は変化せず、重合体Ｐ１は優れた耐熱性を示すことが明らかとなった。
【００５２】
［実施例２］
窒素雰囲気下、２口ナスフラスコに、4,6-Dichloropyrimidine (0.45g, 3mmol)、Bis(4-hydroxypenyl) Sulfide (0.33g, 1.5mmol)、9,9-Bis(4-hydroxyphenyl)fluorene (0.53g, 1.5mmol)、炭酸カリウム(1.24g, 9mmol)及びDMAc(7.5mL)を仕込み、１００℃にて１８時間反応させた。反応終了後、蒸留水とメタノールとを用いて再沈殿させることで単離精製を行った。その後、析出物を回収し、８０℃にて減圧乾燥することにより、白色の固体（重合体Ｐ２）を得た。収率は９３％であった。
【００５３】
【化８】
2015209510.tif 000010
【００５４】
得られた重合体Ｐ２の構造は、1Ｈ ＮＭＲにより確認した。結果を図５に示す。
重合体Ｐ２のＭｎは１０４０００であり、Ｍｗ／Ｍｎは２．１１であり、屈折率（ｎＤ）は１．６８０であり、５％重量減少温度は３７５℃であった。また、ＤＳＣ測定により求めたガラス転移温度は２０５℃であった。
【００５５】
得られた重合体Ｐ２の、シクロヘキサノン（ＣＨＯ）、ＣＨＣｌ3、テトラヒドロフラン（ＴＨＦ）、ジメチルスルホキシド（ＤＭＳＯ）、ＣＨ2Ｃｌ2、Ｎ，Ｎ−ジメチルアセトアミド（ＤＭＡｃ）、Ｎ，Ｎ−ジメチルホルムアミド（ＤＭＦ）、Ｎ−メチル−２−ピロリドン（ＮＭＰ）及びテトラクロロエタン（ＴＣＥ）それぞれに対する溶解性を評価した。
室温にて重合体Ｐ２（２ｍｇ）を前記各溶媒１ｍＬに入れ、１０分間撹拌後、該重合体が溶解した場合を（＋＋）とし、室温１０分間では溶解しなかったが、８０℃に加熱すると溶解した場合を（＋）とし、８０℃による加熱でも溶解しなかった場合を（−）と評価した。結果を表２に示す。
【００５６】
【表２】
2015209510.tif 000011
【００５７】
カルド構造を有するフルオレン骨格を導入したことにより溶解性の向上が見られた。重合体Ｐ２は、クロロホルムやテトラクロロエタン、シクロヘキサノンなどの多くの有機溶媒に優れた溶解性を示した。また、重合体Ｐ２をこれらの有機溶媒に溶かして得られる溶液を用いることで、溶液塗布法等により、重合体膜を容易に作成することができた。
【産業上の利用可能性】
【００５８】
本発明の重合体（１）は、高屈折率であり、耐熱性に優れる。従って、本発明の重合体（１）は、高機能レンズ、反射防止コーティング、フラットディスプレイ、光ディスク、光ファイバーなど、情報の記録・表示・伝達を担う光技術分野において好適に使用され、特に、波長板、位相差板等の光学フィルム、円錐レンズ、球面レンズ、円筒レンズ等の特殊レンズ、レンズアレイなどの光学部品に好適に使用される。
【図１】
2015209510.tif 000015
【図２】
2015209510.tif 000016
【図３】
2015209510.tif 000017
【図４】
2015209510.tif 000018
【図５】
2015209510.tif 000019